(57)【要約】【課題】  挿入性に優れ、連続的で滑らかな剛性変化を容易に設けることができるカテーテルチューブおよびこれを備えたカテーテルを提供する。【解決手段】  高分子材料からなる基層と、前記基層を構成する高分子材料より圧縮弾性率が低い高分子材料からなり、前記基層に積層された柔軟層と、所定の厚みを有し、前記基層と前記柔軟層との境界位置に埋設された網状体と、を備えたカテーテルチューブであって、前記基層内に位置する前記網状体の厚みと前記柔軟層内に位置する前記網状体の厚みとの比率が、カテーテルチューブの長手方向に沿って変化しているカテーテルチューブ。【選択図】      図１
2005270507.tif 000002
【特許請求の範囲】
【請求項１】
高分子材料からなる基層と、前記基層を構成する高分子材料より圧縮弾性率が低い高分子材料からなり、前記基層に積層された柔軟層と、所定の厚みを有し、前記基層と前記柔軟層との境界位置に埋設された網状体と、を備えたカテーテルチューブであって、
前記基層内に位置する前記網状体の厚みと前記柔軟層内に位置する前記網状体の厚みとの比率が、カテーテルチューブの長手方向に沿って変化しているカテーテルチューブ。
【請求項２】
前記基層および前記柔軟層が、それぞれ実質的に均一な厚みを有していて、前記網状体が、前記基層と前記柔軟層との境界面に対して、傾斜をもって埋設されている請求項１に記載のカテーテルチューブ。
【請求項３】
前記基層内に位置する前記網状体の厚みと前記柔軟層内に位置する前記網状体の厚みとの比率が、カテーテルチューブの長手方向に沿って、単調関数的に変化している請求項１または２に記載のカテーテルチューブ
【請求項４】
請求項１〜３に記載のカテーテルチューブを備えてなるカテーテル。
【請求項５】
高分子材料からなる基層と、前記基層を構成する高分子材料より圧縮弾性率が低い高分子材料からなり、前記基層に積層された柔軟層と、所定の厚みを有し、前記基層と前記柔軟層との境界位置に埋設された網状体と、を備え、前記基層および前記柔軟層が、それぞれ実質的に均一な厚みを有していて、前記網状体が、前記基層と前記柔軟層との境界面に対して、傾斜をもって埋設されているカテーテルチューブを製造する方法であって、
前記基層の高分子材料または前記柔軟層の高分子材料のいずれかを用いて実質的に均一な厚みを有する内管を形成するステップと、
当該内管の外周面上に複数の線材を編組することにより前記網状体を設けるステップと、
当該網状体を外周面上に設けた内管を、加熱されているダイに速度を変化させながら通過させて、前記内管に前記網状体の一部を埋め込むステップと、
当該網状体が埋め込まれた内管の外周面上に、前記基層の高分子材料または前記柔軟層の高分子材料のいずれかであって、前記内管の高分子材料と異なる高分子材料を、実質的に均一な厚みで押し出すステップと、
を有するカテーテルチューブの製造方法。
【発明の詳細な説明】
【技術分野】
【０００１】
本発明は、医療分野で用いられるカテーテルチューブとその製造方法およびカテーテルに関する。
【背景技術】
【０００２】
治療や検査などの医療行為に用いられるカテーテルを構成するカテーテルチューブには、その目的に応じて種々の性能が要求されるが、特に重視される性能として、体内に挿入しやすい性能（挿入性）が挙げられる。
【０００３】
一般に高分子材料で構成されるカテーテルチューブの挿入性を向上させる手法として、例えば、特許文献１〜３に記載されているように、チューブに補強用部材を埋設し、さらに、体内に挿入する側の部分（先端部）を、手元側の部分（後端部）に比して柔軟に構成することが知られている。このような構成を有するカテーテルチューブでは、後端部が補強用部材により剛直になっているので後端側から与える押し込み力をカテーテルチューブ全体に伝達しやすい。また、先端部は比較的柔軟であり、血管などの体内管腔の湾曲に追従して比較的容易に湾曲することができる。
【０００４】
この補強用部材を埋設して備えるカテーテルチューブにおいて、先端部を、後端部に比して柔軟に構成するための具体的手法は種々知られている。例えば、特許文献１には、線状体を格子状に形成した補強用部材を備え、その補強用部材を形成する線状体の傾斜角度を変化させることで、剛性を変化させたカテーテルチューブが記載されている。
【０００５】
また、特許文献２には、補強用部材である編組層の編組ピッチを変化させることで編組層自体に硬度傾斜を持たせることに加えて、硬度の異なる複数のチューブを長さ方向に配列して一体化させることにより剛性を変化させたカテーテル用チューブが記載されている。さらに、特許文献３には、補強用部材としてコイルを用い、このコイルの巻張力を先端部で低くし、後端部で高くすることで、剛性変化を生じさせたカテーテルが記載されている。
【特許文献１】特開平６−１３４０３４号公報
【特許文献２】特開２００１−１７８８２６号公報
【特許文献３】特開平９−９４２９６号公報
【発明の開示】
【発明が解決しようとする課題】
【０００６】
しかしながら、特許文献１〜３のいずれにおいても、具体例としてカテーテルチューブの長さ方向に沿って段階的に剛性が変化するカテーテルチューブが記載されているように、特許文献１〜３に記載の手法ではチューブの長手方向に沿って連続的で滑らかな剛性変化を設けることは、実際上困難であった。
【０００７】
カテーテルチューブの剛性変化が連続的でなく、段階的である場合は、剛性が急激に変化する境界部分において、チューブが局所的に屈曲し易くなる。このようなカテーテルチューブは、大きく湾曲した体内管腔に追従して湾曲することが困難であり、挿入性に劣る。
【０００８】
上記したような従来技術の事情に鑑み、本発明の目的は、挿入性に優れ、連続的で滑らかな剛性変化を容易に設けることができるカテーテルチューブおよびこれを備えてなるカテーテルを提供することにある。
【課題を解決するための手段】
【０００９】
本発明者は、補強用部材を埋設して備えるカテーテルチューブの構造について鋭意検討を重ねた結果、本発明を完成するに至った。
【００１０】
かくして、本発明の第一によれば、高分子材料からなる基層と、前記基層を構成する高分子材料より圧縮弾性率が低い高分子材料からなり、前記基層に積層された柔軟層と、所定の厚みを有し、前記基層と前記柔軟層との境界位置に埋設された網状体と、を備えたカテーテルチューブであって、前記基層内に位置する前記網状体の厚みと前記柔軟層内に位置する前記網状体の厚みとの比率が、カテーテルチューブの長手方向に沿って変化しているカテーテルチューブが提供される。
【００１１】
本発明のカテーテルチューブでは、前記基層および前記柔軟層が、それぞれ実質的に均一な厚みを有し、前記網状体が、前記基層と前記柔軟層との境界面に対して、傾斜をもって埋設されていることが好ましい。
【００１２】
本発明のカテーテルチューブでは、前記基層内に位置する前記網状体の厚みと前記柔軟層内に位置する前記網状体の厚みとの比率が、カテーテルチューブの長手方向に沿って、単調関数的に変化していることが好ましい。
【００１３】
本発明の第二によれば、上述のカテーテルチューブを備えてなるカテーテルが提供される。
【００１４】
本発明の第三によれば、高分子材料からなる基層と、前記基層を構成する高分子材料より圧縮弾性率が低い高分子材料からなり、前記基層に積層された柔軟層と、所定の厚みを有し、前記基層と前記柔軟層との境界位置に埋設された網状体と、を備え、前記基層および前記柔軟層が、それぞれ実質的に均一な厚みを有していて、前記網状体が、前記基層と前記柔軟層との境界面に対して、傾斜をもって埋設されているカテーテルチューブを製造する方法であって、前記基層の高分子材料または前記柔軟層の高分子材料のいずれかを用いて実質的に均一な厚みを有する内管を形成するステップと、当該内管の外周面上に複数の線材を編組することにより前記網状体を設けるステップと、当該網状体を外周面上に設けた内管を、加熱されているダイに速度を変化させながら通過させて、前記内管に前記網状体の一部を埋め込むステップと、当該網状体が埋め込まれた内管の外周面上に、前記基層の高分子材料または前記柔軟層の高分子材料のいずれかであって、前記内管の高分子材料と異なる高分子材料を、実質的に均一な厚みで押し出すステップと、を有するカテーテルチューブの製造方法が提供される。
【発明の効果】
【００１５】
本発明によれば、挿入性に優れ、連続的で滑らかな剛性変化を容易に設けることができるカテーテルチューブおよびこれを備えてなるカテーテルを提供することができる。
【発明を実施するための最良の形態】
【００１６】
以下、本発明を図面に示す実施形態に基づいて説明する。図１は本発明のカテーテルチューブに係る一実施形態を示す図である。図１（Ａ）は全体図であり、図１（Ｂ）は断面図であり、図１（Ｃ）は先端部における柔軟層を除いて示す図である。図２は、本発明の特徴を強調して示す概念図である。図２（Ａ）は、図１に示すカテーテルチューブにおける中央部の断面の概念図であり、図２（Ｂ）は変形例に係る概念図である。
【００１７】
図１（Ａ）〜（Ｃ）に示すカテーテルチューブ１は、基層２と柔軟層３と網状体１０とから構成されている。基層２および柔軟層３は、それぞれ、高分子材料からなり全体として管状をなす層であり、柔軟層３は基層２に積層される。柔軟層３は、基層２に積層されていれば、基層２の外側、内側のいずれに位置しても良いが、図１に示す実施形態のように、基層２の外側に積層することが好ましい。
【００１８】
基層２を構成する材料は、高分子材料であれば特に限定されないが、例えば、ポリエチレン、ポリプロピレン等のポリオレフィン、ポリ塩化ビニル、ポリウレタン、エチレン−酢酸ビニル共重合体、ポリエチレンテレフタレート、ポリブチレンテレフタレート等のポリエステル、ポリアミド、ポリエーテルポリアミド、ポリエステルポリアミド、ＡＢＳ樹脂、ＡＳ樹脂、ポリテトラフルオロエチレン等のフッ素系樹脂等の各種樹脂や、スチレン系、ポリオレフィン系、ポリウレタン系、ポリエステル系、ポリアミド系、ポリブタジエン系等の各種熱可塑性エラストマーが挙げられ、なかでも、樹脂が好ましい。なお、これらの材料のうち２種以上を組み合わせて使用することも可能である。
【００１９】
柔軟層３を構成する材料は、基層２を構成する高分子材料より圧縮弾性率が低い高分子材料である。なお、本発明において圧縮弾性率とは、ＡＳＴＭ  Ｄ６９５にしたがって測定した物性値である。柔軟層３を構成する高分子材料の具体例としては、上述の基層２と同様の各種樹脂および各種熱可塑性エラストマーが挙げられ、２種以上の材料を組み合わせて使用することも可能である。
【００２０】
また、基層２および柔軟層３には、それぞれ、基層２と柔軟層３の境界面と反対側の面に異なる材料からなる層を積層してもよい。さらに、基層２および柔軟層３には、本発明を逸脱しない限り、必要に応じて、アロイ化剤、相溶化剤、硬化剤、安定剤、着色剤等の各種添加物を配合してもよく、Ｘ線透視により体内のカテーテルチューブ１を確認できるようにＸ線不透過物質を配合してもよい。Ｘ線不透過物質としては、例えばタングステン、硫酸バリウム、酸化ビスマス、金、白金等が挙げられる。
【００２１】
本発明のカテーテルチューブ１では、網状体１０が、基層２と柔軟層３との境界位置に埋設される。網状体１０は、所定の厚みを有し、厚み方向に貫通する網目１１を有していれば、その全体がなす形状は、管状であっても、板状であってもよい。なかでも、図１に示すように網状体１０が管状である場合は、基層２と柔軟層３との境界面全周に網状体１０を位置させることができるので好ましい。また、網状体１０を形成する手法も特に限定されず、複数の線材を編組して形成しても良いし、板材に網目１１となる貫通孔を穿孔して形成しても良いが、生産性の観点からは、複数の線材を編組して形成することが好ましい。
【００２２】
網状体１０を構成する材料は、特に限定されないが、比較的剛性高い材料が好ましく、例えば、金、銀、白金、銅、ニッケル、チタン、タングステン、鉄、アルミニウム、錫、亜鉛などの金属単体や、ステンレス鋼、ニクロム鋼、ニッケル−チタン合金、チタン系合金などの合金が挙げられる。これらのなかでも、加工性、強度、耐食性、体内における安全性の観点より、ステンレス鋼を用いることが好ましい。また、網状体１０を複数種の材料を組み合わせて構成してもよく、さらに、網状体１０に、メッキやコーティングを施してもよい。
【００２３】
本発明のカテーテルチューブ１は、図２（Ａ）に概念的に示すように、基層２内に位置する網状体１０の厚みと柔軟層３内に位置する網状体１０の厚み（Ｔ１）との比率（以下、厚み比率と記載する場合がある）が、カテーテルチューブ１の長手方向に沿って変化していることを特徴とし、この特徴に基づき、チューブ１の長手方向に沿って剛性が変化している。すなわち、本発明のカテーテルチューブ１は、埋設された網状体１０の網目１１内に圧縮弾性率が高い材料（基層２）が多く含まれる箇所においては、網状体１０の変形時に網目１１内の材料が圧縮され、その反発力が大きくなるので剛性が高くなる。反対に、網目１１内に圧縮弾性率が低い材料（柔軟層３）が多く含まれる箇所においては、カテーテルチューブ１の剛性が低くなる。なお、本発明においては、網状体１０の厚みとは、網状体１０が網目１１の部分においても、その周囲の網状体１０と同様の厚みを有しているものとして扱う概念である。
【００２４】
カテーテルチューブ１における厚み比率は、目的とするカテーテルの用途に応じて、チューブ１の剛性を高くする必要のある箇所においては、基層２内に位置する網状体１０の厚みの比率を高くして、チューブ１の剛性を低くする必要のある箇所においては、柔軟層３内に位置する網状体１０の厚みの比率を高くすればよい。但し、本発明のカテーテルチューブ１においては、厚み比率が、カテーテルチューブ１の長手方向に沿って、単調関数的に変化していることが好ましい。カテーテルチューブ１をこのような構成にすることで、チューブ１の一端側が最も剛直となり、この一端から他端に向かって柔軟になるカテーテルチューブ１が得られる。すなわち、このようなカテーテルチューブ１を用いて、先端側が柔軟なカテーテルを構成することで、挿入性に優れるカテーテルを得ることができる。なお、図１に示す本実施形態のカテーテルチューブ１においては、厚み比率が、先端部４及び後端部６においてそれぞれ一定となっていて、中央部５においてカテーテルチューブ１の長手方向に沿って一次関数的に変化している。そして、この構成により、本実施形態のカテーテルチューブ１は、先端部４が一様に柔軟となり、後端部６が一様に剛直となり、中央部５において連続的な剛性変化を有している。
【００２５】
本発明のカテーテルチューブ１において、厚み比率をカテーテルチューブ１の長手方向に沿って変化させるための構造としては、例えば、図２（Ａ）に示す構造と、図２（Ｂ）に示す構造が挙げられる。
【００２６】
図２（Ａ）に示すカテーテルチューブ１では、基層２および柔軟層３が、それぞれ実質的に均一な厚みを有していて、この基層２と柔軟層３との境界面に対して、網状体１０が傾斜をもって埋設されている。本発明のカテーテルチューブ１をこのような構造にすれば、基層２および柔軟層３がそれぞれ実質的に均一な厚みを有しているので、押出量不変の押出成形法によりチューブ１を製造可能であり、生産性がよく好ましい。なお、網状体１０を基層２と柔軟層３との境界面に対して傾斜をもたせて埋設することは、本発明のカテーテルチューブの製造方法として下述する方法により容易に行うことができる。
【００２７】
図２（Ｂ）に示すカテーテルチューブ１の変形例では、基層２および柔軟層３の厚みがそれぞれカテーテルチューブ１の長手方向に沿って、相互補完的に変化していて、基層２と柔軟層３との境界面が、カテーテルチューブ１の軸に対して傾斜した面となっている。そして、網状体１０が、カテーテルチューブ１の軸に対して略水平に埋設されている。本発明のカテーテルチューブ１をこのような構造にすれば、厚み比率が変化する構成と基層２および柔軟層３の厚みが相互補完的に変化する構成との両方の構成により、カテーテルチューブ１の剛性変化が生じるので、より大きな剛性変化を設けることができる。
【００２８】
本発明のカテーテルチューブ１において、基層２内に位置する網状体１０の厚みの百分率が、チューブ全長において、２０ポイント以上の幅をもって変化することが好ましく、４０ポイント以上の幅をもって変化することが特に好ましい。基層２内に位置する網状体１０の厚みの百分率がチューブ全長において、このような幅で変化していれば、十分な剛性変化を有するカテーテルチューブ１が得られる。また、チューブ全長における基層２内に位置する網状体１０の厚みの百分率が変化する幅の上限は、特に限定されないが、製造の容易さの観点からは、８０ポイント以下であることが好ましい。
【００２９】
本発明のカテーテルチューブ１において、基層２を形成する材料の圧縮弾性率は、１００〜７００ＭＰａであることが好ましく、２００〜５００ＭＰａであることが特に好ましい。また、柔軟層３を形成する材料の圧縮弾性率は、基層２の材料の圧縮弾性率に対して、５〜８０％であることが好ましく、５〜６０％であることが特に好ましい。柔軟層３を形成する材料の圧縮弾性率が、これらの範囲であれば、十分に剛性変化させることができるカテーテルチューブ１を得ることができる。
【００３０】
本発明のカテーテルチューブ１の外径および肉厚は、特に限定されず、カテーテルチューブ１により構成するカテーテルの用途に応じて選定すればよく、外径は、通常、０．５〜２．５ｍｍであり、肉厚は、通常、０．０５〜０．２０ｍｍである。また、基層２及び柔軟層３の厚みは、それぞれ、０．０１〜０．１５ｍｍであることが好ましい。
【００３１】
本発明のカテーテルチューブ１における網状体１０の一つの網目１１の大きさは、０．２〜４．０ｍｍ２であることが好ましく、０．３〜２．５ｍｍ３であることが特に好ましい。網状体１０の表面において、網目１１が占める面積の割合は、７０〜９９％であることが好ましく、８０〜９７％であることが特に好ましい。
【００３２】
また、網状体１０の厚みは、カテーテルチューブ１の肉厚に対して、３０〜９０％であることが好ましく、４０〜８０％であることが特に好ましい。網状体１０の厚みがカテーテルチューブ１の肉厚に対して薄すぎると、カテーテルチューブ１に十分な剛性変化を設けることが困難となったり、カテーテルチューブ１の強度が不足したりするおそれがあり、厚すぎると、厚み比率を変化させることが困難となる。
【００３３】
本発明のカテーテルチューブ１を製造する方法は特に限定されない。カテーテルチューブ１を製造する方法として、特に好ましい方法である、本発明のカテーテルチューブの製造方法については下述する。
【００３４】
本発明のカテーテルは、上述のカテーテルチューブ１を備えてなり、カテーテルチューブ１と同様の作用効果を発揮するカテーテルである。カテーテルチューブ１からカテーテルを構成するためには、カテーテルチューブ１を例えば５００〜３０００ｍｍ程度の所定長に切断して、必要に応じて各種加工を加えた上で、そのカテーテルの用途に応じて必要な部材を取り付ければよく、取り付ける部材としては、例えば、コネクタ、把手、ストレインリリーフ、造影用リング、バルーン、先端チップなどが挙げられる。また、本発明のカテーテルの用途は特に限定されず、例えば、ガイディングカテーテル、マイクロカテーテル、造影用カテーテル、吸引用カテーテル、狭窄貫通用カテーテル、薬液注入用カテーテル等として使用することができる。
【００３５】
次に、上述のカテーテルチューブを製造する方法として、好ましい方法である本発明のカテーテルチューブの製造方法について説明する。図３は、本発明のカテーテルチューブの製造方法に係る一実施形態において、網状体を外周面上に設けた内管をダイに通過させている状態を示す概略図である。
【００３６】
本発明のカテーテルチューブの製造方法では、まず、上述のカテーテルチューブにおける基層および柔軟層の内、内側に位置する層を形成する高分子材料を用いて、押出し成形法等により、実質的に均一な厚みを有する内管２０を形成する。この内管２０の形成においては、銅線などの金属線の周囲に高分子材料を押し出す、いわゆる電線押出し成形法を用いることが好ましい。内管２０を形成した後、ブレーダー装置等により、内管２０の外周面上において、複数の線材を編組して、全体として管状をなす網状体１０を設ける。
【００３７】
次いで、図３に示すように、この外周面に網状体１０を設けた内管２０を、内管２０の外径より僅かに大きな内径を有する、加熱されたダイ３０に挿入して、引取機３１等により引き取ってダイ３０を通過させることで、内管２０に網状体１０の一部を埋め込む。この際、引取機３１の引取速度を制御して、内管２０がダイを通過する速度を変化させることで、埋め込まれる網状体１０の厚みが内管２０の長手方向に沿って変化している内管２０を得ることができる。すなわち、ダイを通過する速度を速くすると、内管２０への加熱量が小さくなるので、網状体１０の埋め込まれる厚みが小さくなり、ダイを通過する速度を遅くすると、内管への加熱量が大きくなるので、網状体の埋め込まれる厚みが大きくなる。なお、ダイ３０の加熱温度およびダイ３０を通過させる内管２０の速度は、網状体１０が内管２０に埋め込まれる厚みを見ながら調整すればよい。ダイ３０の加熱温度は、内管２０を構成する高分子材料の融点より１０〜３０℃高い温度であることが好ましく、ダイを通過する内管２０の速度は、通常、１〜２０ｍｍ／ｓｅｃ程度の範囲で調整すればよい。
【００３８】
最後に、網状体１０が埋め込まれた内管２０の外周面上に、上述のカテーテルチューブにおける基層および柔軟層の内、外側に位置する層を形成する高分子材料を押し出すことにより、内管２０から露出した網状体１０を覆いながら、外側の層を形成する。そして、内管２０から金属線を抜くことでカテーテルチューブが得られる。本発明のカテーテルチューブの製造方法では、ダイ３０を通過させる内管２０の速度を変化させるだけで、容易にカテーテルチューブにおける基層内に位置する網状体の厚みと柔軟層内に位置する網状体の厚みとの比率を調整することができる。したがって、カテーテルチューブに所望の連続的で滑らかな剛性変化を設けることができる。
【実施例】
【００３９】
以下、本発明を実施例に基づき、さらに詳細に説明するが、本発明はこれら実施例に限定されるものではない。
【００４０】
［実施例１］
まず、電線押出機を用いて、φ０．５ｍｍの銅線上に、ポリテトラフルオロエチレン（ＰＴＦＥ）（圧縮弾性率４００ＭＰａ）を、厚み０．０４ｍｍで押し出して、ＰＴＦＥ製の内管を得た。次に、ブレーダー装置を用いて、１６本のステンレス鋼（ＳＵＳ３０４）線をピッチ１ｍｍ、張力２ＭＰａで編組して、ＰＴＦＥ製内管の外周面上に厚み０．０４ｍｍの網状体（一つの網目の大きさ０．７５ｍｍ２、網状体表面における網目１１が占める面積の割合９４％）を設けた。次いで、内径０．６ｍｍで、３５０℃に加熱された熱風吹き出し孔を備えるダイに、２５００ｍｍ長に切断した網状体を設けたＰＴＦＥ製内管を挿入して、引取機により引き取ることでダイを通過させた。この際、引取機の引取速度を制御することにより、挿入時における内管の通過速度を１ｍｍ／ｓｅｃとして、その速度を内管の挿入端から１１００ｍｍの位置がダイを通過するまで維持した。そして、その位置から内管の挿入端から１４００ｍｍの位置がダイを通過するまで一次関数的に内管の通過速度を上昇させて、内管の挿入端から１４００ｍｍの位置の通過速度を５ｍｍ／ｓｅｃとし、その後、その位置から内管がダイから排出されるまでその速度を維持した。この操作により、網状体を埋め込んだ内管が得られ、その埋め込まれた網状体の厚みは、内管のダイに挿入した側の端からその端より１１００ｍｍの位置までの範囲において、０．０１ｍｍの厚み（厚み全体の２５％）、内管のダイに挿入した側の端より１４００ｍｍの位置から２５００ｍｍの位置（ダイに挿入した側と反対の端）までの範囲において、０．０３ｍｍの厚み（厚み全体の７５％）となり、内管のダイに挿入した側の端より１１００ｍｍの位置から１４００ｍｍの位置までの範囲においては、０．０１ｍｍから０．０３ｍｍまで一次関数的に埋め込まれた厚みが変化していた。次いで、電線押出機を用いて、網状体を埋め込んだ内管上に、ポリアミド系エラストマー（ＰＥＢＡＸ３５３３、圧縮弾性率２５ＭＰａ）を、厚み０．０６ｍｍで押し出した後に、内管から銅線を抜いて、実施例１のカテーテルチューブを得た。なお、実施例１のカテーテルチューブでは、内側のＰＴＦＥ層が基層となり、外側のポリアミド系エラストマー層が柔軟層となる。
【００４１】
得られた実施例１のカテーテルチューブについて、以下に述べる５点において、曲げ応力を測定した。曲げ応力の測定は、測定点を中心として４０ｍｍの長さでチューブを切断して測定サンプルとし、各測定サンプルを測定点が中心となるように間隔２０ｍｍにて２点支持して、測定点を１ｍｍ／ｓｅｃの速度にて下方に押し込み、1秒後（１ｍｍ押し込まれた際）の曲げ応力を測定した。この曲げ応力は、ダイに挿入した側の端から１０８０ｍｍの点（基層内に位置する網状体の厚み０．０３ｍｍ）で９．０ｍＮ、１１７５ｍｍの点（基層内に位置する網状体の厚み０．０２５ｍｍ）で７．９ｍＮ、１２５０ｍｍの点（基層内に位置する網状体の厚み０．０２ｍｍ）で７．０ｍＮ、１３２５ｍｍの点（基層内に位置する網状体の厚み０．０１５ｍｍ）で５．９ｍＮ、１４２０ｍｍの点（基層内に位置する網状体の厚み０．０１ｍｍ）の点で４．９ｍＮであった。
【００４２】
［実施例２］
網状体の埋め込みを行ったＰＴＦＥ製内管上に押出しする樹脂を、ポリアミド１１（リルサンＢＥＳＮ  Ｏ  ＴＬ、圧縮弾性率８００ＭＰａ）とした以外は、実施例１と同様にカテーテルチューブを製造して、実施例２のカテーテルチューブを得た。なお、実施例２のカテーテルチューブでは、内側のＰＴＦＥ層が柔軟層となり、外側のポリアミド層が基層となる。
【００４３】
実施例２のカテーテルチューブの曲げ応力を、実施例１と同様に測定したところ、ダイに挿入した側の端から１０８０ｍｍの点（基層内に位置する網状体の厚み０．０１ｍｍ）で１１３ｍＮ、１１７５ｍｍの点（基層内に位置する網状体の厚み０．０１５ｍｍ）で１２７ｍＮ、１２５０ｍｍの点（基層内に位置する網状体の厚み０．０２ｍｍ）で１４１ｍＮ、１３２５ｍｍの点（基層内に位置する網状体の厚み０．０２５ｍｍ）で１５５ｍＮ、１４２０ｍｍの点（基層内に位置する網状体の厚み０．０３ｍｍ）の点で１６９ｍＮであった。
【図面の簡単な説明】
【００４４】
【図１】図１は本発明のカテーテルチューブに係る一実施形態を示す図である。図１（Ａ）は全体図であり、図１（Ｂ）は断面図であり、図１（Ｃ）は先端部における柔軟層を除いて示す図である。
【図２】図２は、本発明の特徴を強調して示す概念図である。図２（Ａ）は、図１に示すカテーテルチューブにおける中央部の断面の概念図であり、図２（Ｂ）は変形例に係る概念図である。
【図３】図３は、本発明のカテーテルチューブの製造方法に係る一実施形態において、網状体を外周面上に設けた内管をダイに通過させている状態を示す概略図である。
【符号の説明】
【００４５】
１    カテーテルチューブ
２    基層
３    柔軟層
１０  網状体
１１  網目
２０  内管
３０  ダイ
３１  引取機
【図１】
2005270507.tif 000003
【図２】
2005270507.tif 000004
【図３】
2005270507.tif 000005